(57)【要約】【課題】長期保存、例えば６ヶ月保存しても安定に存在するＷ／Ｏ型ナノエマルションの提供。【解決手段】ａ）水：０重量％を越えて３０重量％以下；  ｂ）油：１００重量％未満７０重量％以上；  ｃ）油を１００重量部として標準化した場合、ＨＬＢ値が１〜１０であるノニオン界面活性剤を少なくとも１種：１〜３０重量部；及び  ｄ）水を１００重量部として標準化した場合、陰イオン界面活性剤、陽イオン界面活性剤及び両性界面活性剤からなる群から選ばれる少なくとも１種：０．１〜３０重量部；を有するＷ／Ｏ型エマルションであって、該Ｗ／Ｏ型エマルションの水粒子の５０％平均粒径が１００ｎｍ以下であるＷ／Ｏ型エマルションにより、上記課題を解決する。【選択図】なし【特許請求の範囲】
【請求項１】
ａ）水：０重量％を越えて３０重量％以下；
ｂ）油：１００重量％未満７０重量％以上；
ｃ）前記油を１００重量部として標準化した場合、ＨＬＢ値が１〜１０であるノニオン界面活性剤を少なくとも１種：１〜３０重量部；及び
ｄ）前記水を１００重量部として標準化した場合、陰イオン界面活性剤、陽イオン界面活性剤及び両性界面活性剤からなる群から選ばれる少なくとも１種：０．１〜３０重量部；
を有するＷ／Ｏ型エマルションであって、
該Ｗ／Ｏ型エマルションの水粒子の５０％平均粒径が１００ｎｍ以下であるＷ／Ｏ型エマルション。
【請求項２】
前記Ｗ／Ｏ型エマルションの水粒子の５０％平均粒径が５〜１００ｎｍである請求項１記載のＷ／Ｏ型エマルション。
【請求項３】
前記ｂ）油は、ケロシン、ガソリン、軽油、重油、アルコール、バイオ燃料及びエチルtert-ブチルエーテルからなる群から選ばれる少なくとも１種である請求項１又は２記載のＷ／Ｏ型エマルション。
【請求項４】
前記ｃ）ノニオン界面活性剤が、ポリオキシエチレングリコール、脂肪酸ソルビタンエステル、アルキルポリグルコシド、脂肪酸ジエタノールアミド、アルキルモノグリセリルエーテル、アルキルグリコシド、ポリエチレングリコール、及びポリビニルアルコールからなる群から選ばれる少なくとも１種である請求項１〜３のいずれか１項記載のＷ／Ｏ型エマルション。
【請求項５】
前記ｄ）が、陰イオン界面活性剤を有する請求項１〜４のいずれか１項記載のＷ／Ｏ型エマルション。
【請求項６】
前記ｄ）が、陰イオン界面活性剤のみからなる請求項１〜４のいずれか１項記載のＷ／Ｏ型エマルション。
【請求項７】
前記陰イオン界面活性剤が、脂肪酸塩、モノアルキル硫酸塩、アルキルポリオキシエチレン硫酸塩、アルキルベンゼンスルホン酸塩、モノアルキルリン酸塩、及びスルホコハク酸型界面活性剤からなる群から選ばれる少なくとも１種である請求項１〜６のいずれか１項記載のＷ／Ｏ型エマルション。
【請求項８】
前記ｄ）が、陽イオン界面活性剤を有する請求項１〜５及び７のいずれか１項記載のＷ／Ｏ型エマルション。
【請求項９】
前記ｄ）が、陽イオン界面活性剤のみからなる請求項１〜４のいずれか１項記載のＷ／Ｏ型エマルション。
【請求項１０】
前記陽イオン界面活性剤が、アルキルトリメチルアンモニウム塩、ジアルキルジメチルアンモニウム塩、及びアルキルベンジルジメチルアンモニウム塩からなる群から選ばれる少なくとも１種である請求項１〜５及び７〜９のいずれか１項記載のＷ／Ｏ型エマルション。
【請求項１１】
前記ｄ）が、両性界面活性剤を有する請求項１〜５、７、８及び１０のいずれか１項記載のＷ／Ｏ型エマルション。
【請求項１２】
前記ｄ）が、両性界面活性剤のみからなる請求項１〜４のいずれか１項記載のＷ／Ｏ型エマルション。
【請求項１３】
前記両性界面活性剤が、アルキルジメチルアミンオキシド、及びアルキルカルボキシベタインからなる群から選ばれる少なくとも１種である請求項１〜５、７、８、及び１０〜１２のいずれか１項記載のＷ／Ｏ型エマルション。
【請求項１４】
請求項１〜１３のいずれか１項記載のＷ／Ｏ型エマルションを有する燃料。
【請求項１５】
請求項１〜１３のいずれか１項記載のＷ／Ｏ型エマルションのみからなる燃料。
【請求項１６】
ａ）水：０重量％を越えて３０重量％以下；
ｂ）油：１００重量％未満７０重量％以上；
ｃ）前記油を１００重量部として標準化した場合、ＨＬＢ値が１〜１０であるノニオン界面活性剤を少なくとも１種：１〜３０重量部；及び
ｄ）前記水を１００重量部として標準化した場合、陰イオン界面活性剤、陽イオン界面活性剤及び両性界面活性剤からなる群から選ばれる少なくとも１種：０．１〜３０重量部；
を有するＷ／Ｏ型エマルションであって、
該Ｗ／Ｏ型エマルションの水粒子の５０％平均粒径が１００ｎｍ以下であるＷ／Ｏ型エマルションの製造方法であって、
ｉ）前記ａ）水を準備する工程；
ｉｉ）前記ｂ）油を準備する工程；
ｉｉｉ）前記ｃ）ノニオン界面活性剤を準備する工程；
ｉｖ）前記ｄ）の界面活性剤を準備する工程；及び
ｖ）前記ａ）〜ｄ）を混合する工程；
を有することにより、上記Ｗ／Ｏ型エマルションを得る、上記方法。
【請求項１７】
前記ｖ）混合工程において、
ｖ−１）前記ｉｉ）工程の油；及び前記ｉｉｉ）工程のノニオン界面活性剤を混合し、
これとは別に、ｖ−２）前記ｉ）工程の水；及び前記ｉｖ）工程の界面活性剤を混合し、
ｖ−３）  前記ｖ−１）工程で得られた混合物と、前記ｖ−２）工程で得られた混合物とを混合する工程を有する請求項１６記載の方法。
【発明の詳細な説明】
【技術分野】
【０００１】
本発明は、Ｗ／Ｏナノエマルション及びその製造方法、並びに該Ｗ／Ｏナノエマルションを有する燃料に関する。
【背景技術】
【０００２】
エマルション燃料は窒素酸化物や粒子状物質の発生を抑え、内燃機関が排出するガスがもたらす環境負荷を低減させる効果があるといわれている。内燃機関で着火させると、まず低沸点の水粒子が気化蒸発し、その際、まわりを取り囲む油が飛散し、より細かい径の粒子になると考えられる。この油粒子は体積あたりの酸素と接する面積が大きくなり、局部的な不完全燃焼が少なくなるため燃焼効率が高まり粒子状物質（Particulate Matter, PM）の発生量が減少し、同時に、含有する水の影響で内燃機関の温度が低下することから、ゼルドビッチＮＯの生成反応による窒素酸化物の発生も抑えられる。燃焼効率の増加はＣＯの減少およびＣＯ２の削減にもつながる。
【先行技術文献】
【非特許文献】
【０００３】
【非特許文献１】CHIESA M et al.: Thermal conductivity and viscosity of water-in-oil nanoemulsions, Colloids Surf A, Vol.326 No.1-2 Page. 67-72 (2008)。
【非特許文献２】MAGDASSI S. et al.: A new method for preparation of poly-lauryl acrylate nanoparticles from nanoemulsions obtained by the phase inversion temperature process、Polym Adv Technol, Vol.18 No.9 Page. 705-711 (2007)。
【非特許文献３】PORRAS M et al.: Studies of formation of W/O nano-emulsions, Colloids Surf A, Vol.249 No.1/3 Page. 115-118 (2004)。
【発明の概要】
【発明が解決しようとする課題】
【０００４】
しかしながら、従来のエマルション燃料は、時間の経過とともに油水分離を起こすので製造してすぐ使用しなければならない場合が多く、長時間分離しない高品質のエマルション燃料でも、せいぜい、３ヶ月程度、品質を保持する程度であった。
また、従来の手法では、マイクロエマルションの製造・使用が主体であり、ナノエマルションを製造できないか又は製造できたとしてもそれが長期間、安定に存在しなかった、という問題があった。
【０００５】
そこで、本発明の目的は、上記問題を解決することにある。
具体的には、本発明の目的は、長期保存、例えば６ヶ月保存しても安定に存在するＷ／Ｏ型ナノエマルションを提供することにある。
また、本発明の目的は、上記目的以外に、又は上記目的に加えて、灯油又は軽油などよりも燃焼効率のよいＷ／Ｏ型ナノエマルション、又は該Ｗ／Ｏ型ナノエマルションを有する燃料を提供することにある。
さらに、本発明の目的は、上記目的以外に、又は上記目的に加えて、燃焼により発生するＮＯｘ及び／又はＣＯの量を抑えることができるＷ／Ｏ型ナノエマルション、又は該Ｗ／Ｏ型ナノエマルションを有する燃料を提供することにある。
【課題を解決するための手段】
【０００６】
本発明者らは、次の発明を見出した。
＜１＞  ａ）水：０重量％を越えて３０重量％以下、好ましくは５〜２０重量％；
ｂ）油：１００重量％未満７０重量％以上、好ましくは９５〜８０重量％；
ｃ）油を１００重量部として標準化した場合、ＨＬＢ値が１〜１０、好ましくは３〜８であるノニオン界面活性剤を少なくとも１種：１〜３０重量部、好ましくは１０〜２０重量部；及び
ｄ）水を１００重量部として標準化した場合、陰イオン界面活性剤、陽イオン界面活性剤及び両性界面活性剤からなる群から選ばれる少なくとも１種：０．１〜３０重量部、好ましくは０．５〜２０重量部；
を有するＷ／Ｏ型エマルションであって、
該Ｗ／Ｏ型エマルションの水粒子の５０％平均粒径が１００ｎｍ以下であるＷ／Ｏ型エマルション。
【０００７】
＜２＞  上記＜１＞において、Ｗ／Ｏ型エマルションの水粒子の５０％平均粒径が５〜１００ｎｍ、好ましくは５〜５０ｎｍ、より好ましくは５〜３０ｎｍ、最も好ましくは５〜２０ｎｍであるのがよい。
＜３＞  上記＜１＞又は＜２＞において、ｂ）油は、ケロシン、ガソリン、軽油、重油（Ａ重油、Ｂ重油及びＣ重油を含む）、アルコール、バイオ燃料及びエチルtert-ブチルエーテルからなる群から選ばれる少なくとも１種、好ましくはケロシン、軽油、Ａ重油及びＢ重油からなる群から選ばれる少なくとも１種、より好ましくはケロシン又は軽油であるのがよい。
【０００８】
＜４＞  上記＜１＞〜＜３＞のいずれかにおいて、ｃ）ノニオン界面活性剤が、ポリオキシエチレングリコール、脂肪酸ソルビタンエステル、アルキルポリグルコシド、脂肪酸ジエタノールアミド、アルキルモノグリセリルエーテル、アルキルグリコシド、ポリエチレングリコール、及びポリビニルアルコールからなる群から選ばれる少なくとも１種、好ましくはポリオキシエチレングリコール、脂肪酸ソルビタンエステル、及びアルキルポリグルコシドからなる群から選ばれる少なくとも１種、より好ましくはポリオキシエチレングリコールであるのがよい。
【０００９】
＜５＞  上記＜１＞〜＜４＞のいずれかにおいて、ｄ）が、陰イオン界面活性剤を有するのがよい。
＜６＞  上記＜１＞〜＜４＞のいずれかにおいて、ｄ）が、陰イオン界面活性剤のみからなるのがよい。
＜７＞  上記＜１＞〜＜６＞のいずれかにおいて、陰イオン界面活性剤が、脂肪酸塩、モノアルキル硫酸塩、アルキルポリオキシエチレン硫酸塩、アルキルベンゼンスルホン酸塩、モノアルキルリン酸塩、及びスルホコハク酸型界面活性剤（エチル・ヘキシル・スルホコハク酸塩など）からなる群から選ばれる少なくとも１種、好ましくは脂肪酸塩、モノアルキル硫酸塩、アルキルポリオキシエチレン硫酸塩、及びアルキルベンゼンスルホン酸塩からなる群から選ばれる少なくとも１種、より好ましくはモノアルキル硫酸塩であるのがよい。
【００１０】
＜８＞  上記＜１＞〜＜５＞及び＜７＞のいずれかにおいて、ｄ）が、陽イオン界面活性剤を有するのがよい。
＜９＞  上記＜１＞〜＜４＞のいずれかにおいて、ｄ）が、陽イオン界面活性剤のみからなるのがよい。
＜１０＞  上記＜１＞〜＜５＞及び＜７＞〜＜９＞のいずれかにおいて、陽イオン界面活性剤が、アルキルトリメチルアンモニウム塩、ジアルキルジメチルアンモニウム塩、及びアルキルベンジルジメチルアンモニウム塩からなる群から選ばれる少なくとも１種、好ましくはアルキルトリメチルアンモニウム塩であるのがよい。
【００１１】
＜１１＞  上記＜１＞〜＜５＞、＜７＞、＜８＞及び＜１０＞のいずれかにおいて、ｄ）が、両性界面活性剤を有するのがよい。
＜１２＞  上記＜１＞〜＜４＞のいずれかにおいて、ｄ）が、両性界面活性剤のみからなるのがよい。
＜１３＞  上記＜１＞〜＜５＞、＜７＞、＜８＞、及び＜１０＞〜＜１２＞のいずれかにおいて、両性界面活性剤が、アルキルジメチルアミンオキシド、及びアルキルカルボキシベタインからなる群から選ばれる少なくとも１種であるのがよい。
【００１２】
＜１４＞  上記＜１＞〜＜１３＞のいずれかのＷ／Ｏ型エマルションを有する燃料。
＜１５＞  上記＜１＞〜＜１３＞のいずれかのＷ／Ｏ型エマルションのみからなる燃料。
＜１６＞  上記＜１＞〜＜１３＞のいずれかのＷ／Ｏ型エマルションのみから本質的になる燃料。
【００１３】
＜１６＞  ａ）水：０重量％を越えて３０重量％以下、好ましくは５〜２０重量％；
ｂ）油：１００重量％未満７０重量％以上、好ましくは９５〜８０重量％；
ｃ）油を１００重量部として標準化した場合、ＨＬＢ値が１〜１０、好ましくは３〜８であるノニオン界面活性剤を少なくとも１種：１〜３０重量部、好ましくは１０〜２０重量部；及び
ｄ）水を１００重量部として標準化した場合、陰イオン界面活性剤、陽イオン界面活性剤及び両性界面活性剤からなる群から選ばれる少なくとも１種：０．１〜３０重量部、好ましくは０．５〜２０重量部；
を有するＷ／Ｏ型エマルションであって、
該Ｗ／Ｏ型エマルションの水粒子の５０％平均粒径が１００ｎｍ以下、好ましくは５〜１００ｎｍ、好ましくは５〜５０ｎｍ、より好ましくは５〜３０ｎｍ、最も好ましくは５〜２０ｎｍであるＷ／Ｏ型エマルションの製造方法であって、
ｉ）  ａ）水を準備する工程；
ｉｉ）  ｂ）油を準備する工程；
ｉｉｉ）  ｃ）ノニオン界面活性剤を準備する工程；
ｉｖ）  ｄ）の界面活性剤を準備する工程；及び
ｖ）  ａ）〜ｄ）を混合する工程；
を有することにより、上記Ｗ／Ｏ型エマルションを得る、上記方法。
【００１４】
＜１７＞  上記＜１６＞のｖ）混合工程において、
ｖ−１）  ｉｉ）工程の油；及びｉｉｉ）工程のノニオン界面活性剤を混合し、
これとは別に、ｖ−２）  ｉ）工程の水；及びｉｖ）工程の界面活性剤を混合し、
ｖ−３）  ｖ−１）工程で得られた混合物と、ｖ−２）工程で得られた混合物とを混合する工程を有するのがよい。
【００１５】
＜１８＞  上記＜１６＞又は＜１７＞において、ｂ）油は、ケロシン、ガソリン、軽油、重油（Ａ重油、Ｂ重油及びＣ重油を含む）、アルコール、バイオ燃料及びエチルtert-ブチルエーテルからなる群から選ばれる少なくとも１種、好ましくはケロシン、軽油、Ａ重油及びＢ重油からなる群から選ばれる少なくとも１種、より好ましくはケロシン又は軽油であるのがよい。
＜１９＞  上記＜１６＞〜＜１８＞のいずれかにおいて、ｃ）ノニオン界面活性剤が、ポリオキシエチレングリコール、脂肪酸ソルビタンエステル、アルキルポリグルコシド、脂肪酸ジエタノールアミド、アルキルモノグリセリルエーテル、アルキルグリコシド、ポリエチレングリコール、及びポリビニルアルコールからなる群から選ばれる少なくとも１種、好ましくはポリオキシエチレングリコール、脂肪酸ソルビタンエステル、及びアルキルポリグルコシドからなる群から選ばれる少なくとも１種、より好ましくはポリオキシエチレングリコールであるのがよい。
【００１６】
＜２０＞  上記＜１６＞〜＜１９＞のいずれかにおいて、ｄ）が、陰イオン界面活性剤を有するのがよい。
＜２１＞  上記＜１６＞〜＜１９＞のいずれかにおいて、ｄ）が、陰イオン界面活性剤のみからなるのがよい。
＜２２＞  上記＜１６＞〜＜２１＞のいずれかにおいて、陰イオン界面活性剤が、脂肪酸塩、モノアルキル硫酸塩、アルキルポリオキシエチレン硫酸塩、アルキルベンゼンスルホン酸塩、モノアルキルリン酸塩、及びスルホコハク酸型界面活性剤（エチル・ヘキシル・スルホコハク酸塩など）からなる群から選ばれる少なくとも１種、好ましくは脂肪酸塩、モノアルキル硫酸塩、アルキルポリオキシエチレン硫酸塩、及びアルキルベンゼンスルホン酸塩からなる群から選ばれる少なくとも１種、より好ましくはモノアルキル硫酸塩であるのがよい。
【００１７】
＜２３＞  上記＜１６＞〜＜２０＞及び＜２２＞のいずれかにおいて、ｄ）が、陽イオン界面活性剤を有するのがよい。
＜２４＞  上記＜１６＞〜＜１９＞のいずれかにおいて、ｄ）が、陽イオン界面活性剤のみからなるのがよい。
＜２５＞  上記＜１６＞〜＜２０＞及び＜２２＞〜＜２４＞のいずれかにおいて、陽イオン界面活性剤が、アルキルトリメチルアンモニウム塩、ジアルキルジメチルアンモニウム塩、及びアルキルベンジルジメチルアンモニウム塩からなる群から選ばれる少なくとも１種、好ましくはアルキルトリメチルアンモニウム塩であるのがよい。
【００１８】
＜２６＞  上記＜１６＞〜＜２０＞、＜２２＞、＜２３＞及び＜２５＞のいずれかにおいて、ｄ）が、両性界面活性剤を有するのがよい。
＜２７＞  上記＜１６＞〜＜１９＞のいずれかにおいて、ｄ）が、両性界面活性剤のみからなるのがよい。
＜２８＞  上記＜１６＞〜＜２０＞、＜２２＞、＜２３＞、及び＜２５＞〜＜２７＞のいずれかにおいて、両性界面活性剤が、アルキルジメチルアミンオキシド、及びアルキルカルボキシベタインからなる群から選ばれる少なくとも１種であるのがよい。
【発明の効果】
【００１９】
本発明により、長期保存、例えば６ヶ月保存しても安定に存在するＷ／Ｏ型ナノエマルションを提供することができる。
また、本発明により、上記効果以外に、又は上記効果に加えて、灯油又は軽油などよりも燃焼効率のよいＷ／Ｏ型ナノエマルション、又は該Ｗ／Ｏ型ナノエマルションを有する燃料を提供することができる。
さらに、本発明により、上記効果以外に、又は上記効果に加えて、燃焼により発生するＮＯｘ及び／又はＣＯの量を抑えることができるＷ／Ｏ型ナノエマルション、又は該Ｗ／Ｏ型ナノエマルションを有する燃料を提供することができる。
【図面の簡単な説明】
【００２０】
【図１】本願のＷ／Ｏ型エマルションを模式的に示す図である。
【図２】実施例２のＷ／Ｏ型エマルションの着火燃焼性試験の結果を示す図である。
【図３】比較例１（ケロシンのみ）の着火燃焼性試験の結果を示す図である。
【図４】比較例２（ノニオン界面活性剤の組合せ）の着火燃焼性試験の結果を示す図である。
【図５】実施例１及び実施例７〜９のＷ／Ｏ型エマルションの平均粒径の陰イオン界面活性剤量依存性を示す図である。
【発明を実施するための形態】
【００２１】
以下、本発明を詳細に説明する。
本願は、「Ｗ／Ｏ型エマルション」、該「Ｗ／Ｏ型エマルション」を有する燃料、該「Ｗ／Ｏ型エマルション」の製造方法などを提供する。以下、順に説明する。
【００２２】
＜Ｗ／Ｏ型エマルション＞  
本願は、Ｗ／Ｏ型エマルションの水粒子の５０％平均粒径が１００ｎｍ以下であるＷ／Ｏ型エマルションを提供する。
ここで、「５０％平均粒径」とは、積算分布が０．５となるメディアン径をいう。
また、「Ｗ／Ｏ型エマルションの水粒子の５０％平均粒径」とは、次のことをいう。即ち、本願のＷ／Ｏ型エマルションは、図１に示すような構造を有する。図１は、一例として、本願のＷ／Ｏ型エマルションを、水とノニオン界面活性剤とを混合し、まずマイクロエマルションとし、その後、陰イオン界面活性剤をさらに混合し、ナノエマルションを形成することを示す図である。ここで、図１のナノエマルションは、中心に水粒子を有し、その外周に炭化水素鎖が配置されてなる。よって、「Ｗ／Ｏ型エマルションの水粒子」とは、図１のナノエマルションの中心に配置される水粒子である。したがって、「Ｗ／Ｏ型エマルションの水粒子の５０％平均粒径」とは、図１で例示説明すると、ナノエマルションの中心に配置される水粒子についての、積算分布が０．５となるメディアン径をいう。
【００２３】
本発明のＷ／Ｏ型エマルションは、ａ）水；ｂ）油；ｃ）ＨＬＢ値が１〜１０、好ましくは３〜８であるノニオン界面活性剤；及びｄ）陰イオン界面活性剤、陽イオン界面活性剤及び両性界面活性剤からなる群から選ばれる少なくとも１種；を有し、又は、ａ）〜ｄ）のみから実質的になり、又はａ）〜ｄ）のみからなる。
【００２４】
ＨＬＢ値が１〜１０、好ましくは３〜８であるノニオン界面活性剤とは、ノニオン界面活性剤を１種のみ用いる場合には、その１種のみ用いるノニオン界面活性剤のＨＬＢ値が上記範囲にあることを意味する。なお、ＨＬＢ値は、次式（１）のように定義される。
【００２５】
【数１】
2012072349.tif 000002
【００２６】
また、ノニオン界面活性剤を２種以上加える場合、用いる２種以上のノニオン界面活性剤の全体のＨＬＢｔ値は、該２種以上についてのＨＬＢ値の重量平均により求められる（次式（２）を参照のこと。式（２）中、Ｗｉはｉ番目のノニオン界面活性剤の重量；及びＨＬＢｉはｉ番目のノニオン界面活性剤のＨＬＢ値；を示す）。本願の場合、このＨＬＢｔ値を、ＨＬＢ値として用いる。
【００２７】
【数２】
2012072349.tif 000003
【００２８】
なお、ノニオン界面活性剤として、２種（ノニオン界面活性剤Ａ；及びノニオン界面活性剤Ｂ）を用いた場合、全体のＨＬＢｔ値は、式（２）から、式（３）のようになる。
【００２９】
【数３】
2012072349.tif 000004
【００３０】
また、上記ａ）〜ｄ）は、以下の配合比であるのがよい。
ａ）水：０重量％を越えて３０重量％以下、好ましくは５〜２０重量％；
ｂ）油：１００重量％未満７０重量％以上、好ましくは９５〜８０重量％；
ｃ）油を１００重量部として標準化した場合、ＨＬＢ値が１〜１０、好ましくは３〜８であるノニオン界面活性剤を少なくとも１種：１〜３０重量部、好ましくは１０〜２０重量部；及び
ｄ）水を１００重量部として標準化した場合、陰イオン界面活性剤、陽イオン界面活性剤及び両性界面活性剤からなる群から選ばれる少なくとも１種：０．１〜３０重量部、好ましくは０．５〜２０重量部。
【００３１】
ｂ）油は、ケロシン、ガソリン、軽油、重油（Ａ重油、Ｂ重油及びＣ重油を含む）、アルコール、バイオ燃料及びエチルtert-ブチルエーテルからなる群から選ばれる少なくとも１種、好ましくはケロシン、軽油、Ａ重油及びＢ重油からなる群から選ばれる少なくとも１種、より好ましくはケロシン又は軽油であるのがよい。
【００３２】
ｃ）ノニオン界面活性剤は、ポリオキシエチレングリコール、脂肪酸ソルビタンエステル、アルキルポリグルコシド、脂肪酸ジエタノールアミド、アルキルモノグリセリルエーテル、アルキルグリコシド、ポリエチレングリコール、及びポリビニルアルコールからなる群から選ばれる少なくとも１種、好ましくはポリオキシエチレングリコール、脂肪酸ソルビタンエステル、及びアルキルポリグルコシドからなる群から選ばれる少なくとも１種、より好ましくはポリオキシエチレングリコールであるのがよい。
【００３３】
ｄ）は、一態様として、陰イオン界面活性剤を有するか、陰イオン界面活性剤のみからなるのがよい。この場合、陰イオン界面活性剤は、脂肪酸塩（例えば、リノール酸ナトリウム、オレイン酸ナトリウム）、モノアルキル硫酸塩（例えば、ドデシルスルホン酸ナトリウム）、アルキルポリオキシエチレン硫酸塩（例えば、ポリオキシエチレンラウリルエーテル硫酸ナトリウム）、アルキルベンゼンスルホン酸塩（例えば、ドデシルベンゼンスルホン酸ナトリウム）、モノアルキルリン酸塩（例えば、ポリオキシエチレンアルキルエーテルリン酸ナトリウム）、及びスルホコハク酸型界面活性剤（エチル・ヘキシル・スルホコハク酸塩など）からなる群から選ばれる少なくとも１種、好ましくは脂肪酸塩（例えば、リノール酸ナトリウム、好ましくはオレイン酸ナトリウム）、モノアルキル硫酸塩、アルキルポリオキシエチレン硫酸塩、及びアルキルベンゼンスルホン酸塩からなる群から選ばれる少なくとも１種、より好ましくはモノアルキル硫酸塩であるのがよい。なお、塩として、ナトリウム塩、アンモニウム塩、カリウム塩などを挙げることができ、好ましくはナトリウム塩又はアンモニウム塩、より好ましくはナトリウム塩であるのがよい。
【００３４】
ｄ）は、一態様として、陽イオン界面活性剤を有するか、陽イオン界面活性剤のみからなるのがよい。この場合、陽イオン界面活性剤は、アルキルトリメチルアンモニウム塩（例えば、Ｃ１２Ｈ２５-Ｎ＋（ＣＨ３）３・Ｃｌ−など）、ジアルキルジメチルアンモニウム塩（例えば、Ｃ１２Ｈ２５-Ｎ＋（Ｃ８Ｈ１７）（ＣＨ３）２・Ｃｌ−など）、及びアルキルベンジルジメチルアンモニウム塩（例えば、デシルイソノニルジメチルアンモニウム塩）からなる群から選ばれる少なくとも１種、好ましくはアルキルトリメチルアンモニウム塩（例えば、Ｃ１２Ｈ２５-Ｎ＋（ＣＨ３）３・Ｃｌ−）であるのがよい。
【００３５】
ｄ）は、一態様として、両性界面活性剤を有するか、両性界面活性剤のみからなるのがよい。この場合、両性界面活性剤は、アルキルジメチルアミンオキシド（例えば、Ｃ１２Ｈ２５-（ＣＨ３）２ＮＯなど）、及びアルキルカルボキシベタイン（例えば、Ｃ１２Ｈ２５-（ＣＨ３）２Ｎ＋ＣＨ２ＣＯＯ−など）からなる群から選ばれる少なくとも１種であるのがよい。
【００３６】
＜燃料＞
本願は、ｉ）上記Ｗ／Ｏ型エマルションを有する燃料；ｉｉ）上記Ｗ／Ｏ型エマルションのみからなる燃料；又はｉｉｉ）上記Ｗ／Ｏ型エマルションのみから本質的になる燃料；を提供する。
ｉ）上記Ｗ／Ｏ型エマルションを有する燃料の場合、本願のＷ／Ｏ型エマルション以外に、アルコール（例えば、メタノール、エタノールなど）を含んでもよい。なお、Ｗ／Ｏ型エマルション以外に含んでも良い成分は、これらに限定されない。
【００３７】
本願のＷ／Ｏ型エマルションは、例えば、次のような方法により製造することができる。即ち、
ｉ）  ａ）水を準備する工程；
ｉｉ）  ｂ）油を準備する工程；
ｉｉｉ）  ｃ）ノニオン界面活性剤を準備する工程；
ｉｖ）  ｄ）の界面活性剤を準備する工程；及び
ｖ）  ａ）〜ｄ）を混合する工程；
を有することにより、上記Ｗ／Ｏ型エマルションを得ることができる。
なお、ここで、ａ）水；ｂ）油；ｃ）ノニオン界面活性剤；及びｄ）の界面活性剤は、上述したものと同じ定義を有する。
【００３８】
ｖ）混合工程は、エマルション製造の際に用いられる種々の手法を用いることができる。例えば、機械乳化法、相転移法、転相乳化法、Ｄ相乳化法、ゲル乳化法などを用いることができるがこれらに限定されない。なお、エマルションを大量に製造するためには、機械乳化法のホモジェナイザー、対向衝突機、スクリュー式、超音波式などを用いるのが好ましい。
【００３９】
ｖ）混合工程は、上記ｉ）〜ｉｖ）で準備されるａ）〜ｄ）を、逐次的に混合する方法、ひとまとめに混合する方法があり、どちらであっても、本願のエマルションを得ることができる。
好ましくは、逐次的に混合する手法であり、
ｖ−１）  ｉｉ）工程の油；及びｉｉｉ）工程のノニオン界面活性剤を混合し、
これとは別に、ｖ−２）  ｉ）工程の水；及びｉｖ）工程の界面活性剤を混合し、
ｖ−３）  ｖ−１）工程で得られた混合物と、ｖ−２）工程で得られた混合物とを混合する工程を有するのがよい。
ｖ−１）工程、ｖ−２）工程及びｖ−３）工程は、いずれも、従来の混合手法を用いることができる。
【００４０】
以下、実施例に基づいて、本発明をさらに詳細に説明するが、本発明は本実施例に限定されるものではない。
【実施例１】
【００４１】
ケロシン８５０ｇ（後述の水１５０ｇとケロシン８５０ｇとの合計を１００重量％とした場合、ケロシン８５重量％）の液に、ノニオン界面活性剤ＤＳＫ  ＮＬ-１５（第一工業製薬社製、ポリオキシエチレンラウリルエーテル、ＨＬＢ：５．０、ポリオキシエチレン部分の平均分子量：２，９００）１３６ｇ（ケロシンを１００重量部として標準化した場合、１６重量部）およびノニオン界面活性剤ＤＳＫ  ＮＬ-５０（第一工業製薬社製、ポリオキシエチレンラウリルエーテル、ＨＬＢ：１０．６）３４ｇ（ケロシンを１００重量部として標準化した場合、４重量部）加えて攪拌し混合しＡ液とした。なお、Ａ液中のノニオン界面活性剤の全体のＨＬＢ値は、上記式（２）により、６．１２であった。
Ａ液とは別に、水１５０ｇ（水１５０ｇとケロシン８５０ｇとの合計を１００重量％とした場合、水１５重量％）に、陰イオン界面活性剤、ドデシル硫酸ナトリウム（ナカライ社製）１５ｇ（水を１００重量部として標準化した場合、１０重量部）を加えて攪拌し混合しＢ液とした。
このＡ液とＢ液とをホモジナイザー（ＳＭＴ Ｃｏｍｐａｎｙ社製ＰＨ９１）で５分間攪拌すると、無色透明な液体、即ちＷ／Ｏナノエマルションを得た。
レーザー式光散乱法（大塚電子社製ＬＳ−２００Ｆ）により、Ｗ／Ｏナノエマルションの粒度分布を測定すると、水粒子の５０％平均粒径は約１０ｎｍであった。
安定性に関しては、常温で６０分２２００Ｇの遠心分離機（ＫＵＢＯＴＡ社製４０００型）にかけたところ、分離は生じなかった。また、常温で１年静置させても透明な状態であった。
【実施例２】
【００４２】
実施例１で用いたホモジナイザー（ＳＭＴ Ｃｏｍｐａｎｙ社製ＰＨ９１）の代わりに対向衝突機（環境革新工業株式会社製）を用いた以外、実施例１と同様の配合比で、Ａ液とＢ液とを用いて、Ｗ／Ｏナノエマルションを調製した。
得られたＷ／Ｏナノエマルションを着火燃焼性試験（（株）フューエルテックジャパン社製燃料着火燃焼性試験装置ＦＩＡ−１００）で測定した。
その結果を表１、及び図２に示す。図２の上のグラフにおいて、燃料着火燃焼性の試験を１０回行ったことを示す。また、図２の上のグラフにおいて、横軸が時間（ｍｓ）、縦軸が圧力（ｂａｒ）を示し、スタート及び燃焼後の圧力を示し、それらの平均値を求める図である。図２の下のグラフは、横軸が時間（ｍｓ）、縦軸が圧力／時間（ｂａｒ／ｍｓ）を示し、図２の上のグラフを時間微分したものであり、燃焼効率を比較検討できる図である。なお、本実施例とは別に、実施例１で用いたホモジナイザー（ＳＭＴ Ｃｏｍｐａｎｙ社製ＰＨ９１）の代わりにブレンダー（ヤマト科学株式会社製ＨＢＢ型）を用いた以外、実施例１と同様にして、Ｗ／Ｏナノエマルションが形成され、本実施例とほぼ同じ結果を得られることを確認した。
【００４３】
（比較例１）
ケロシンのみからなる燃料について、着火燃焼性試験（（株）フューエルテックジャパン社燃料着火燃焼性試験装置ＦＩＡ−１００）で測定した。
その結果を表２、及び図３に示す。なお、図３の上下のグラフは、図２と同様である。
【００４４】
（比較例２）
ノニオン界面活性剤ＤＳＫ  ＮＬ-１５（同上）とＤＳＫ  ＮＬ-５０（同上）とを、重量比４：１で混合したものについて、着火燃焼性試験（（株）フューエルテックジャパン社燃料着火燃焼性試験装置ＦＩＡ−１００）で測定した。
その結果を表３、及び図４に示す。なお、図４の上下のグラフは、図２及び図３と同様である。
【００４５】
【表１】
2012072349.tif 000005
【００４６】
【表２】
2012072349.tif 000006
【００４７】
【表３】
2012072349.tif 000007
【００４８】
表１〜３及び図２〜４を見ると、実施例２のＷ／Ｏ型ナノエマルションは、着火がケロシンのみよりも早いことがわかる（ケロシンのみ：１０．９５ｍｓ；実施例２のＷ／Ｏ型ナノエマルション：７．７５ｍｓ）。
また、主燃焼期間（ＭＣＰ）については、ケロシンのみよりも短く、かつノニオン界面活性剤のみよりも短いことがわかる（ケロシンのみ：７．３４ｍｓ；ノニオン界面活性剤のみ：５．７８ｍｓ；実施例２のＷ／Ｏ型ナノエマルション：５．２３ｍｓ）。
さらに、セタン価について、実施例２のＷ／Ｏ型ナノエマルションは、ケロシンよりも高いことがわかる（ケロシンのみ：４１；実施例２のＷ／Ｏ型ナノエマルション：４８．５）。
これらのことから、実施例２のＷ／Ｏ型ナノエマルションは、良好な燃焼特性を有することがわかる。
【実施例３】
【００４９】
ケロシン９００ｇ（後述の水１００ｇとケロシン９００ｇとの合計を１００重量％とした場合、ケロシン９０重量％）の液に、ノニオン界面活性剤ＤＳＫ  ＮＬ-１５（同上）１４４ｇ（ケロシンを１００重量部として標準化した場合、１６重量部）およびノニオン界面活性剤ＤＳＫ  ＮＬ-５０（同上）３６ｇ（ケロシンを１００重量部として標準化した場合、４重量部）加えて攪拌し混合しＡ液とした。なお、Ａ液中のノニオン界面活性剤の全体のＨＬＢ値は、上記式（２）により、６．１２であった。
Ａ液とは別に、水１００ｇ（水１００ｇとケロシン９００ｇとの合計を１００重量％とした場合、水１０重量％）に、陰イオン界面活性剤、ドデシル硫酸ナトリウム（ナカライ社製）１０ｇ（水を１００重量部として標準化した場合、１０重量部）を加えて攪拌し混合しＢ液とした。
Ａ液とＢ液とを、実施例１と同様の方法により混合し、無色透明な液体、即ちＷ／Ｏナノエマルションを得た。
実施例１と同様に、レーザー式光散乱法により、Ｗ／Ｏナノエマルションの粒度分布を測定すると、水粒子の５０％平均粒径は約１０ｎｍであった。
安定性に関して、実施例１と同様な方法により、観察したところ、分離は生じなかった。また、常温で１年静置させても透明な状態であった。
【実施例４】
【００５０】
ケロシン８００ｇ（後述の水２００ｇとケロシン８００ｇとの合計を１００重量％とした場合、ケロシン８０重量％）の液に、ノニオン界面活性剤ＤＳＫ  ＮＬ-１５（同上）１２８ｇ（ケロシンを１００重量部として標準化した場合、１６重量部）およびノニオン界面活性剤ＤＳＫ  ＮＬ-５０（同上）３２ｇ（ケロシンを１００重量部として標準化した場合、４重量部）加えて攪拌し混合しＡ液とした。なお、Ａ液中のノニオン界面活性剤の全体のＨＬＢ値は、上記式（２）により、６．１２であった。
Ａ液とは別に、水２００ｇ（水２００ｇとケロシン８００ｇとの合計を１００重量％とした場合、水２０重量％）に、陰イオン界面活性剤、ドデシル硫酸ナトリウム（ナカライ社製）２０ｇ（水を１００重量部として標準化した場合、１０重量部）を加えて攪拌し混合しＢ液とした。
Ａ液とＢ液とを、実施例１と同様の方法により混合し、無色透明な液体、即ちＷ／Ｏナノエマルションを得た。
実施例１と同様に、レーザー式光散乱法により、Ｗ／Ｏナノエマルションの粒度分布を測定すると、水粒子の５０％平均粒径は約１０ｎｍであった。
安定性に関して、実施例１と同様な方法により、観察したところ、分離は生じなかった。また、常温で１年静置させても透明な状態であった。
【００５１】
＜蒸気ボイラ試験＞及び＜白い紙上への黒色微粒子の色試験＞
比較例１のケロシンのみ、実施例３のＷ／Ｏ型ナノエマルション（水１０％）、実施例２のＷ／Ｏ型ナノエマルション（水１５％）、及び実施例４のＷ／Ｏ型ナノエマルション（水２０％）について、蒸気ボイラ試験を行った。
試験は、比較例１のケロシンのみ、実施例３のＷ／Ｏ型ナノエマルション（水１０％）、実施例２のＷ／Ｏ型ナノエマルション（水１５％）、及び実施例４のＷ／Ｏ型ナノエマルション（水２０％）の順に、蒸気ボイラ試験機（小片鉄工株式会社製ＳＦ３５０−３）に投入し、燃焼させ、排ガスを適時、ガスクロマトグラフィ（島津製作所株式会社製ＧＣ）により定性及び定量分析を行った。
その結果を表４に示す。
【００５２】
【表４】
2012072349.tif 000008
【００５３】
表４から、Ｗ／Ｏ型ナノエマルションの水の配合比が増加すると、燃焼温度（表４中の「排気温度」は、燃焼温度そのものを示していないが、「排気温度」が低ければ燃焼温度も低くなることを意味する）が低下するため、ＮＯｘは減少し、ＣＯも減少することが確認できた。
白い紙上への黒色微粒子の色試験も、＜蒸気ボイラ試験＞と同時に行った。その結果、Ｗ／Ｏ型ナノエマルション（実施例２〜４）の試験では、黒色微粒子はほとんど観察されなかった。一方、ケロシンのみ（比較例１）の場合には、若干の灰色となり、わずかな黒色微粒子が観察された。
【実施例５】
【００５４】
実施例１で用いた陰イオン界面活性、ドデシル硫酸ナトリウムの代わりに、スルホコハク酸ジオクチル・エステル（和光純薬株式会社製アエロゾル０Ｔ）を用いた以外、実施例１と同様の配合比で、且つ実施例１と同様にＡ液とＢ液とを混合する手法を用いて、無色透明な液体、Ｗ／Ｏナノエマルションを調製した。
得られたＷ／Ｏナノエマルションの粒度分布を、実施例１と同様に、レーザー式光散乱法により、測定すると、水粒子の５０％平均粒径は約１０ｎｍであった。
安定性に関して、実施例１と同様な方法により、観察したところ、分離は生じなかった。
【実施例６】
【００５５】
実施例１で用いた陰イオン界面活性、ドデシル硫酸ナトリウム１５ｇの代わりに、ドデシル硫酸ナトリウム７．５ｇとスルホコハク酸ジオクチル・エステル７．５ｇとを用い、かつＡ液とＢ液との混合をホモジナイザー（ＳＭＴ Ｃｏｍｐａｎｙ社製ＰＨ９１）の代わりに、攪拌機（ＩＫＡ社製ＭＳ３）を用いた以外、実施例１と同様に、無色透明な液体、Ｗ／Ｏナノエマルションを調製した。
得られたＷ／Ｏナノエマルションの粒度分布を、実施例１と同様に、レーザー式光散乱法により、測定すると、水粒子の５０％平均粒径は約１０ｎｍであった。
安定性に関して、実施例１と同様な方法により、観察したところ、分離は生じなかった。
【００５６】
（実施例７〜９）
実施例１と同様に、Ａ液を準備した。
また、実施例１のＢ液のドデシル硫酸ナトリウムの量：１５ｇの代わりに、０．７５ｇ（水を１００重量部として標準化した場合、０．５重量部）（実施例７）、４．２ｇ（水を１００重量部として標準化した場合、２．８重量部）（実施例８）、７．５ｇ（水を１００重量部として標準化した場合、５重量部）（実施例９）とした以外、実施例１と同様にＢ液を調製し、実施例１と同様に、Ａ液とＢ液とを混合したところ、無色透明な液体、Ｗ／Ｏナノエマルションを得た。
得られたＷ／Ｏナノエマルションの粒度分布を、実施例１と同様に、レーザー式光散乱法により、測定すると、図５の結果を得た（イオン性界面活性剤の量：１０ｗｔ％は実施例１の結果）。図５から、実施例１及び実施例７〜９の配合においては、陰イオン界面活性剤の量が少ないとエマルションの平均粒径が大となり、陰イオン界面活性剤の量が多いとエマルションの平均粒径が小となる傾向が観察された。
【００５７】
（実施例１０）
実施例１において、ノニオン界面活性剤ＤＳＫ  ＮＬ-５０の代わりに、ノニオン界面活性剤ＤＳＫ  ＮＬ-４０（第一工業製薬社製、ポリオキシエチレンラウリルエーテル、ＨＬＢ：９．５）を用いた以外、実施例１と同様な方法により、無色透明な液体、即ちＷ／Ｏナノエマルションを得た。なお、Ａ液中のノニオン界面活性剤の全体のＨＬＢ値は、上記式（２）により、５．９であった。
得られたＷ／Ｏナノエマルションの粒度分布を、実施例１と同様な方法により、測定すると、水粒子の５０％平均粒径は約１０ｎｍであった。
安定性に関して、実施例１と同様な方法により、観察したところ、分離は生じなかった。
【００５８】
（実施例１１）
実施例１０において、陰イオン界面活性剤、ドデシル硫酸ナトリウムの代わりに、陰イオン界面活性剤、オレイン酸ナトリウム（ナカライ社製）を用いた以外、実施例１と同様な方法により、無色透明な液体、即ちＷ／Ｏナノエマルションを得た。なお、Ａ液中のノニオン界面活性剤の全体のＨＬＢ値は、実施例１０と同様に、５．９であった。
得られたＷ／Ｏナノエマルションの粒度分布を、実施例１と同様な方法により、測定すると、水粒子の５０％平均粒径は約５０ｎｍであった。
安定性に関して、実施例１と同様な方法により、観察したところ、分離は生じなかった。
【００５９】
（実施例１２）
実施例３において、ドデシル硫酸ナトリウムの量を１０ｇから２０ｇ（水を１００重量部として標準化した場合、２０重量部）へと変更した以外、実施例３と同様な方法により、無色透明な液体、即ちＷ／Ｏナノエマルションを得た。
得られたＷ／Ｏナノエマルションの粒度分布を、実施例１と同様な方法により、測定すると、水粒子の５０％平均粒径は約８ｎｍであった。
安定性に関して、実施例１と同様な方法により、観察したところ、分離は生じなかった。
【００６０】
（実施例１３）
実施例４において、ドデシル硫酸ナトリウムの量を２０ｇから４０ｇ（水を１００重量部として標準化した場合、２０重量部）へと変更した以外、実施例４と同様な方法により、無色透明な液体、即ちＷ／Ｏナノエマルションを得た。
得られたＷ／Ｏナノエマルションの粒度分布を、実施例１と同様な方法により、測定すると、水粒子の５０％平均粒径は約２０ｎｍであった。
安定性に関して、実施例１と同様な方法により、観察したところ、分離は生じなかった。
【００６１】
（実施例１４）
ガソリン８５０ｇ（後述の水１５０ｇとガソリン８５０ｇとの合計を１００重量％とした場合、ガソリン８５重量％）の液に、ノニオン界面活性剤ＤＳＫ  ＮＬ-１５（第一工業製薬社製、ポリオキシエチレンラウリルエーテル、ＨＬＢ：５．０、ポリオキシエチレン部分の平均分子量：２，９００）１３６ｇ（ガソリンを１００重量部として標準化した場合、１６重量部）およびノニオン界面活性剤ＤＳＫ  ＮＬ-５０（第一工業製薬社製、ポリオキシエチレンラウリルエーテル、ＨＬＢ：１０．６）３４ｇ（ガソリンを１００重量部として標準化した場合、４重量部）加えて攪拌し混合しＡ液とした。なお、Ａ液中のノニオン界面活性剤の全体のＨＬＢ値は、上記式（２）より、６．１２であった。
Ａ液とは別に、水１５０ｇ（水１５０ｇとガソリン８５０ｇとの合計を１００重量％とした場合、水１５重量％）に、陰イオン界面活性剤、ドデシル硫酸ナトリウム（ナカライ社製）１５ｇ（水を１００重量部として標準化した場合、１０重量部）を加えて攪拌し混合しＢ液とした。
このＡ液とＢ液とをホモジナイザー（ＳＭＴ Ｃｏｍｐａｎｙ社製ＰＨ９１）で５分間攪拌すると、無色透明な液体、即ちＷ／Ｏナノエマルションを得た。
得られたＷ／Ｏナノエマルションの粒度分布は、実施例１と同様な方法では、透過度が大きく、測定できなかった。しかし、得られたＷ／Ｏエマルションは、無色透明で相分離が起きていないので、水粒子の５０％平均粒径は１００ｎｍ以下であると推定される。
安定性に関して、実施例１と同様な方法により、観察したところ、分離は生じなかった。また、常温で１ヶ月静置させても透明な状態であった。
【００６２】
（実施例１５）
ガソリン８５０ｇ（後述の水１５０ｇとガソリン８５０ｇとの合計を１００重量％とした場合、ガソリン８５重量％）の液に、ノニオン界面活性剤ＤＳＫ  ＮＬ-１５（第一工業製薬社製、ポリオキシエチレンラウリルエーテル、ＨＬＢ：５．０、ポリオキシエチレン部分の平均分子量：２，９００）１７０ｇ（ガソリンを１００重量部として標準化した場合、２０重量部）加えて攪拌し混合しＡ液とした。
Ａ液とは別に、水１５０ｇ（水１５０ｇとガソリン８５０ｇとの合計を１００重量％とした場合、水１５重量％）に、陰イオン界面活性剤、ドデシル硫酸ナトリウム（ナカライ社製）１０ｇ、１５ｇ及び３０ｇ（水を１００重量部として標準化した場合、それぞれ、７重量部、１０重量部及び２０重量部）を加えて攪拌し混合しＢ液とした。
このＡ液とＢ液とをホモジナイザー（ＳＭＴ Ｃｏｍｐａｎｙ社製ＰＨ９１）で５分間攪拌すると、各々、無色透明な液体、即ちＷ／Ｏナノエマルションを得た。
得られたＷ／Ｏナノエマルションの粒度分布は、実施例１と同様な方法では、透過度が大きく、測定できなかった。しかし、得られたＷ／Ｏエマルションは、無色透明で相分離が起きていないので、水粒子の５０％平均粒径は１００ｎｍ以下であると推定される。
安定性に関して、実施例１と同様な方法により、観察したところ、分離は生じなかった。また、常温で１ヶ月静置させても透明な状態であった。
【００６３】
（実施例１６）
軽油８５０ｇ（後述の水１５０ｇと軽油８５０ｇとの合計を１００重量％とした場合、軽油８５重量％）の液に、ノニオン界面活性剤ＤＳＫ  ＮＬ-１５（第一工業製薬社製、ポリオキシエチレンラウリルエーテル、ＨＬＢ：５．０、ポリオキシエチレン部分の平均分子量：２，９００）１３６ｇ（軽油を１００重量部として標準化した場合、１６重量部）およびノニオン界面活性剤ＤＳＫ  ＮＬ-５０（第一工業製薬社製、ポリオキシエチレンラウリルエーテル、ＨＬＢ：１０．６）３４ｇ（軽油を１００重量部として標準化した場合、４重量部）加えて攪拌し混合しＡ液とした。なお、Ａ液中のノニオン界面活性剤の全体のＨＬＢ値は、上記式（２）より、６．１２であった。
Ａ液とは別に、水１５０ｇ（水１５０ｇと軽油８５０ｇとの合計を１００重量％とした場合、水１５重量％）に、陰イオン界面活性剤、ドデシル硫酸ナトリウム（ナカライ社製）１５ｇ（水を１００重量部として標準化した場合、１０重量部）を加えて攪拌し混合しＢ液とした。
このＡ液とＢ液とをホモジナイザー（ＳＭＴ Ｃｏｍｐａｎｙ社製ＰＨ９１）で５分間攪拌すると、無色透明な液体、即ちＷ／Ｏナノエマルションを得た。
得られたＷ／Ｏナノエマルションの粒度分布を、実施例１と同様な方法により、測定すると、水粒子の５０％平均粒径は約１０ｎｍであった。
安定性に関して、実施例１と同様な方法により、観察したところ、分離は生じなかった。また、常温で１ヶ月静置させても透明な状態であった。
【００６４】
（実施例１７）
軽油８５０ｇ（後述の水１５０ｇと軽油８５０ｇとの合計を１００重量％とした場合、軽油８５重量％）の液に、ノニオン界面活性剤ＤＳＫ  ＮＬ-１５（第一工業製薬社製、ポリオキシエチレンラウリルエーテル、ＨＬＢ：５．０、ポリオキシエチレン部分の平均分子量：２，９００）１７０ｇ（軽油を１００重量部として標準化した場合、２０重量部）加えて攪拌し混合しＡ液とした。
Ａ液とは別に、水１５０ｇ（水１５０ｇと軽油８５０ｇとの合計を１００重量％とした場合、水１５重量％）に、陰イオン界面活性剤、ドデシル硫酸ナトリウム（ナカライ社製）２．５ｇ及び７．５ｇ（水を１００重量部として標準化した場合、それぞれ１．７重量部及び５重量部）を加えて攪拌し混合しＢ液とした。
このＡ液とＢ液とをホモジナイザー（ＳＭＴ Ｃｏｍｐａｎｙ社製ＰＨ９１）で５分間攪拌すると、無色透明な液体、即ちＷ／Ｏナノエマルションを得た。
得られたＷ／Ｏナノエマルションの粒度分布を、実施例１と同様な方法により、測定すると、水粒子の５０％平均粒径は、各々、約１０ｎｍであった。
安定性に関して、実施例１と同様な方法により、観察したところ、分離は生じなかった。また、常温で１ヶ月静置させても透明な状態であった。
【００６５】
（実施例１８）
実施例１７における「軽油」に代えて「Ａ重油」を用いた以外、実施例１７と同様に、無色透明な液体、即ちＷ／Ｏナノエマルションを得た。
得られたＷ／Ｏナノエマルションの粒度分布を、実施例１と同様な方法により、測定すると、水粒子の５０％平均粒径は、各々、約１０ｎｍであった。
安定性に関して、実施例１と同様な方法により、観察したところ、分離は生じなかった。また、常温で１ヶ月静置させても透明な状態であった。
【００６６】
（実施例１９）
Ｃ重油８５０ｇ（後述の水１５０ｇとＣ重油８５０ｇとの合計を１００重量％とした場合、Ｃ重油８５重量％）の液に、ノニオン界面活性剤ＤＳＫ  ＮＬ-１５（第一工業製薬社製、ポリオキシエチレンラウリルエーテル、ＨＬＢ：５．０、ポリオキシエチレン部分の平均分子量：２，９００）１３６ｇ（Ｃ重油を１００重量部として標準化した場合、１６重量部）およびノニオン界面活性剤ＤＳＫ  ＮＬ-５０（第一工業製薬社製、ポリオキシエチレンラウリルエーテル、ＨＬＢ：１０．６）３４ｇ（Ｃ重油を１００重量部として標準化した場合、４重量部）加えて攪拌し混合しＡ液とした。なお、Ａ液中のノニオン界面活性剤の全体のＨＬＢ値は、上記式（２）より、６．１２であった。
Ａ液とは別に、水１５０ｇ（水１５０ｇとＣ重油８５０ｇとの合計を１００重量％とした場合、水１５重量％）に、陰イオン界面活性剤、ドデシル硫酸ナトリウム（ナカライ社製）１５ｇ（水を１００重量部として標準化した場合、１０重量部）を加えて攪拌し混合しＢ液とした。
このＡ液とＢ液とをホモジナイザー（ＳＭＴ Ｃｏｍｐａｎｙ社製ＰＨ９１）で５分間攪拌すると、無色透明な液体、即ちＷ／Ｏナノエマルションを得た。
得られたＷ／Ｏナノエマルションの粒度分布は、実施例１と同様な方法では、透過度が小さく、測定できなかった。しかし、得られたＷ／Ｏエマルションは、無色透明で、安定性に関しての実施例１と同様な方法により、観察したところ、相分離が起きていないので、水粒子の５０％平均粒径は１００ｎｍ以下であると推定される。
また、常温で１ヶ月静置させても透明な状態であった。
【００６７】
（実施例２０）
Ｃ重油８５０ｇ（後述の水１５０ｇとＣ重油８５０ｇとの合計を１００重量％とした場合、ガソリン８５重量％）の液に、ノニオン界面活性剤ＤＳＫ  ＮＬ-１５（第一工業製薬社製、ポリオキシエチレンラウリルエーテル、ＨＬＢ：５．０、ポリオキシエチレン部分の平均分子量：２，９００）１７０ｇ（Ｃ重油を１００重量部として標準化した場合、２０重量部）加えて攪拌し混合しＡ液とした。
Ａ液とは別に、水１５０ｇ（水１５０ｇとＣ重油８５０ｇとの合計を１００重量％とした場合、水１５重量％）に、陰イオン界面活性剤、ドデシル硫酸ナトリウム（ナカライ社製）２．５ｇ、１０ｇ及び１５ｇ（水を１００重量部として標準化した場合、それぞれ１．７重量部、６．７重量部及び１０重量部）を加えて攪拌し混合しＢ液とした。
このＡ液とＢ液とをホモジナイザー（ＳＭＴ Ｃｏｍｐａｎｙ社製ＰＨ９１）で５分間攪拌すると、無色透明な液体、即ちＷ／Ｏナノエマルションを得た。
得られたＷ／Ｏナノエマルションの粒度分布は、実施例１と同様な方法では、透過度が小さく、測定できなかった。しかし、得られたＷ／Ｏエマルションは、無色透明で、安定性に関しての実施例１と同様な方法により、観察したところ、相分離が起きていないので、水粒子の５０％平均粒径は１００ｎｍ以下であると推定される。
また、常温で１ヶ月静置させても透明な状態であった。
【００６８】
（実施例２１）
ケロシン８５０ｇ（後述の水１５０ｇとケロシン８５０ｇとの合計を１００重量％とした場合、ケロシン８５重量％）の液に、ノニオン界面活性剤ＤＳＫ  ＮＬ-１５（第一工業製薬社製、ポリオキシエチレンラウリルエーテル、ＨＬＢ：５．０、ポリオキシエチレン部分の平均分子量：２，９００）１３６ｇ（ケロシンを１００重量部として標準化した場合、１６重量部）およびノニオン界面活性剤ＤＳＫ  ＮＬ-５０（第一工業製薬社製、ポリオキシエチレンラウリルエーテル、ＨＬＢ：１０．６）３４ｇ（ケロシンを１００重量部として標準化した場合、４重量部）加えて攪拌し混合しＡ液とした。なお、Ａ液中のノニオン界面活性剤の全体のＨＬＢ値は、上記式（２）により、６．１２であった。
Ａ液とは別に、水１５０ｇ（水１５０ｇとケロシン８５０ｇとの合計を１００重量％とした場合、水１５重量％）に、陰イオン界面活性剤、オレイン酸ナトリウム（ナカライ社製）１５ｇ（水を１００重量部として標準化した場合、１０重量部）を加えて攪拌し混合した。次に、オレイン酸ナトリウム水溶液を陽イオン交換膜を通して直流電界中に置くと、陽極側にオレイン酸イオンを含むアルカリ水溶液が得られ、これをＢ液とした。得られたＢ液は、ドデシル硫酸ナトリウム水溶液と比較して、硫黄Ｓがなく、Ｎａイオンが少ない水溶液ができた。
このＡ液とＢ液とをホモジナイザー（ＳＭＴ Ｃｏｍｐａｎｙ社製ＰＨ９１）で５分間攪拌すると、無色透明な液体、即ちＷ／Ｏナノエマルションを得た。
実施例１と同様に、レーザー式光散乱法により、Ｗ／Ｏナノエマルションの粒度分布を測定すると、水粒子の５０％平均粒径は約１０ｎｍであった。
安定性に関して、実施例１と同様な方法により、観察したところ、分離は生じなかった。また、常温で１ヶ月静置させても透明な状態であった。
【図１】
2012072349.tif 000009
【図２】
2012072349.tif 000010
【図３】
2012072349.tif 000011
【図４】
2012072349.tif 000012
【図５】
2012072349.tif 000013